(57)【要約】 環境変化の影響を受けず、複屈折量が±０．０００５の範囲内である光学用材料を提供し、これを用いた光学電子部品や、光学電子装置の提供を目的とする。  タンタル酸リチウムであって、該タンタル酸リチウムにおける酸化リチウムと酸化タンタルのモル組成比率（Ｌｉ2Ｏ／Ｔａ2Ｏ5）が０．９７５以上０．９８２以下であることを特徴とする、光学用材料であり、屈折率の高い光学用材料を光学系として使用することができるので、同じ焦点距離でレンズの厚みをより薄くすることができる。その結果、これら特性を有するレンズを使用することにより、より小型化，薄型化，高機能化した光学電子部品を提供できるとともに、これらの特性を有する光学電子装置を提供することができる。【特許請求の範囲】
【請求項１】
タンタル酸リチウムであって、該タンタル酸リチウムにおける酸化リチウムと酸化タンタルのモル組成比率（Ｌｉ2Ｏ／Ｔａ2Ｏ5）が０．９７５以上０．９８２以下であること
を特徴とする、光学用材料。
【請求項２】
請求項１に記載の光学用材料で形成されたことを特徴とする、光学電子部品。
【請求項３】
請求項１に記載の光学用材料で形成された光学電子部品を含むことを特徴とする、光学電子装置。
【発明の詳細な説明】
【技術分野】
【０００１】
この発明は、光学用材料、光学電子部品及び光学電子装置に関し、特には、複屈折量を減少させた光学用材料、光学電子部品及び光学電子装置に関する。
【背景技術】
【０００２】
光学系用の光学材料としては、ガラス、プラスチック、合成石英、フッ化カルシウム等が知られている。
ガラスやプラスチック等は屈折率が小さい。例えば、ガラスを用いたレンズでは屈折率が１．５程度であり（例えば、特許文献１参照。）、同じ焦点距離のレンズを得ようとすると、レンズの曲率半径を小さくしなければならず、これらの材料を使用した場合には、レンズの厚さが厚くなることとなり、小型化及び薄型化することは困難であった。
また、光学用材料としてのガラスにあっては、屈折率が１．７〜２．０となる材料も開発されてはいるが、高屈折率になるほど着色が生じ、可視光領域における短波長領域（青から緑色の波長に相当）での透過率が低下する傾向があるという問題がある。
一方、プラスチックレンズにあっては、安価で複雑な形状を容易に成形することができるが、温度・湿度等の環境変化の影響で体積が大きく変化するため、屈折率が変動しやすく、焦点距離が変動するという問題がある（例えば、非特許文献１参照。）。【０００３】
上記材料とは別に、波長変換，光回折，位相共役鏡などの光学素子用の光学材料としてのニオブ酸リチウムやタンタル酸リチウムの単結晶が知られている。これらの光学用材料は、屈折率が２．０以上であり、小型化、薄型化の可能性を秘めている。しかし、これらの単結晶は一軸性結晶であり、常光線と異常光線の屈折率が異なるため、複屈折を生ずるという問題があり、その結果、ダブリングが生じ、レンズや光学系として用いることはできなかった。【０００４】
複屈折を生じるタンタル酸リチウムを用いて、光磁気ディスクやＤＶＤ(Digital Versatile Disk)などの光ピックアップ用レンズが提案されているが（例えば、特許文献２参照。）、単結晶の結晶光学軸に対して光入射軸が（光入射方向）が０°以上（特に、結晶光学軸が光入射軸にほぼ一致（±１°以内）するか、約４５°（±１°以内の許容））の角度で設定されなければならず、そのため、非常に単分散な波長のみを発生させることができるレーザー光を用い、しかも、レンズの対象軸と結晶の光学軸を精密に一致させる必要があることから、一般的な撮像装置のように、結晶の光学軸に対して自然光（いろいろな波長をもった光の集合体）があらゆる方向（角度）から入射してくる場合には、適用することができなかった。【０００５】
【特許文献１】特許第２８５９６２１号公報
【特許文献２】特開平１１−３１２３３１号公報
【非特許文献１】図解レンズがわかる本、永田信一著、日本実業出版社、２００３年    １月２０日 初版第３刷発行、ｐｐ．５６−５９
【発明の開示】
【発明が解決しようとする課題】
【０００６】
即ち、タンタル酸リチウムは屈折率が２．０以上であり、可視光領域で高い透過率を示す材料ではあるが、複屈折量が０．００６程度あることから、あらゆる方向から入射する光に対しては、像が２重になり、レンズ及び光学系材料としては用いられることがなかった。【０００７】
それゆえに、この発明の主たる目的は、環境変化の影響を受けず、可視光透過性が高く、複屈折量が±０．０００５の範囲内にある高屈折率光学用材料を提供し、これを用いた光学電子部品や、光学電子装置の提供を目的とするものである。
【課題を解決するための手段】
【０００８】
請求項１に係る発明は、タンタル酸リチウムであって、該タンタル酸リチウムにおける酸化リチウムと酸化タンタルのモル組成比率（Ｌｉ2Ｏ／Ｔａ2Ｏ5）が０．９７５以上０
．９８２以下であることを特徴とする、光学用材料である。
請求項２に係る発明は、請求項１に記載の光学用材料で形成されたことを特徴とする、光学電子部品である。
請求項３に係る発明は、請求項１に記載の光学用材料で形成された光学電子部品を含むことを特徴とする、光学電子装置である。
【発明の効果】
【０００９】
この発明によれば、屈折率が高く可視光透過性が得られるタンタル酸リチウムであっても、複屈折量を±０．０００５の範囲内とすることができる。これにより、レンズとして用いた場合、同じ焦点距離をより大きな曲率半径で得ることができる。すなわち、レンズの薄型化が可能となる。【００１０】
この発明の上述の目的、その他の目的、特徴および利点は、以下の発明を実施するための最良の形態の説明から一層明らかとなろう。
【図面の簡単な説明】
【００１１】
【図１】キュリー温度とモル組成比率の検量線図である。
【図２】屈折率とモル組成比率の関係図である。
【図３】各波長と直線透過率の関係図である。
【図４】本発明の光学用材料による平凸レンズの断面図である。
【図５】ガラスによる平凸レンズの断面図である。
【図６】凸レンズからなるリレーレンズ系の断面図である。
【図７】凸レンズと柱状レンズからなるリレーレンズ系の断面図である。
【符号の説明】
【００１２】
１  リレーレンズ
２  凸レンズ
３  ロッドリレーレンズ
４  柱状レンズ
【発明を実施するための最良の形態】
【００１３】
この発明は、タンタル酸リチウムの単結晶を成長させる際に、酸化リチウムと酸化タンタルを特定の比率で結晶を成長させた場合に、複屈折量が減少することを見出したことからなされたものである。【００１４】
複屈折量とは、常光の屈折率と異常光の屈折率の差をいい、この差が大きいと、像は二重に見えることとなり、通常のレンズとして使用することは困難である。
一方、複屈折量が±０．０００５の範囲内であれば、常光の屈折率の誤差範囲内となることから、像が二重に見えることはない。【００１５】
酸化物単結晶たるタンタル酸リチウムにおいて、酸化リチウムと酸化タンタルのモル組成比率（Ｌｉ2Ｏ／Ｔａ2Ｏ5）が０．９７５以上であり、０．９８２以下である。
このモル組成比率が０．９７５未満、或は、０．９８２を超えれば所望の複屈折量を得ることができない場合がある。【００１６】
酸化リチウムと酸化タンタルのモル組成比率の測定において、モル組成比率を０．０１の精度で定量することを、組成分析により求めることは、一般的に困難である。従って、酸化リチウムと酸化タンタルのモル組成比率に敏感な物性値であるキュリー温度を指標としてモル組成比率の測定を行なうことが望ましい。
しかし、キュリー温度の測定方法によっては、組成が異なることもあることから、本発明にいうモル組成比率とは、以下に記載する測定方法により求められた比率をいう。【００１７】
キュリー温度の測定方法は、示差熱分析法による。
測定条件を下記する。
・測定温度範囲：室温−８００℃
・昇温速度：２０℃／ｍｉｎ
・ガス：空気  １００ｍｌ／ｍｉｎ
・測定容器：プラチナ製セル
・標準試料：プラチナ
・試料量：１３０ｍｇ
・温度校正：インジウム（融点；１５６．６℃）、スズ（融点；２３１．９７℃）、亜鉛（融点；４１９．６℃）、アルミニウム（融点；６６０．４℃）、金（融点；１０６４．４℃）を用いて、標準融点と融点測定値から校正式を作成
・測定温度としての標準偏差値は１．０℃以内
・キュリー温度の変化１℃あたり、Δ（Ｌｉ／Ｔａ）の検出量＝６×１０-5
なお、キュリー温度とモル組成比率の検量線を図１に示す。【００１８】
タンタル酸リチウムには、マグネシウム、亜鉛、スカンジウムのうち、少なくとも一元素を含んでいても良い。
酸化物単結晶からなる光学用材料が、光源（キセノン又はハロゲンランプ）に長期的に照射された場合に色中心により着色が生ずる可能性があるため、これを防ぐ目的で添加することができる。これらの酸化物は、前記光源下において、実質的に吸収を示さないからである。
また、添加量としては、０．５モル％以上であり、１０モル％以下である。０．５モル％以上とするのは、０．５モル％よりも小さい場合、上記材料を添加する効果が十分得られないからであり、１０モル％以下とするのは固溶限界のためである。【００１９】
光学用材料から形成される光学電子部品としては、例えば、レンズ、光ピックアップ用レンズ、プリズム、インテグレータレンズ、ポリゴンミラー等が挙げられる。【００２０】
また、光学電子部品から形成される光学電子装置としては、内視鏡、光磁気ディスク、ＤＶＤ、液晶プロジェクタ、レーザープリンタ、ハンディスキャナー、デジタルカメラ等が挙げられる。
【実施例】
【００２１】
以下において、本発明のさらに具体的な実施例につき説明するが、本発明は、これら実施例に限定されるものではない。【００２２】
（実施例１）
市販の純度９９．９９％のＬｉ2ＣＯ3およびＴａ2Ｏ5原料粉末を、Ｌｉ2ＣＯ3：Ｔａ2Ｏ5のモル比が０．５５：０．４５の割合となるようトータルで６５００ｇ秤量し、テフロン（登録商標）製容器に入れ乾式混合を行なった。混合後、大気中で１３００℃、８時間仮焼し、原料を作製した。この仮焼原料は、軟質ウレタンゴム製のゴム型に充填し、１．９６×１０8Ｐａの静水圧で成形体を作製した。【００２３】
外形１４０ｍｍ、高さ１００ｍｍ、肉厚２．０ｍｍのＩｒ（イリジウム）製るつぼ、および、外形１００ｍｍ、高さ１１０ｍｍ、肉厚１．０ｍｍのＩｒ製円筒管を用意し、前記るつぼの中心軸に一致するように前記円筒管を挿入した。この組合されたるつぼ（以下、「二重るつぼ」という。）内に前記成形体を充填し、高周波誘導加熱によりるつぼを加熱して、融液を作製した。融液の温度を所定の温度で安定化した後、長手方向が［０１０］軸と平行になるように切り出したタンタル酸リチウム単結晶を種結晶として二重るつぼ法（特開平１３−２８７９９９号公報）により結晶を育成した。【００２４】
育成結晶は、直胴部直径が５０ｍｍとなるように、単結晶育成開始直後から直径自動制御システムを用いて育成した。
原料融液のＬｉ2Ｏ3／（Ｌｉ2Ｏ3＋Ｔａ2Ｏ5）のモル分率を５４．５−５５．５ｍｏｌ％とし、るつぼを二重構造として内側のるつぼから目的とした組成のタンタル酸リチウム単結晶を引き上げ、引き上げている単結晶の重量を逐次測定しながら、単位時間あたりの重量（重量成長速度）を求め、その重量速度で育成単結晶と同じ組成、具体的にはＬｉ2Ｏ3／Ｔａ2Ｏ5のモル分率が０．９７５以上０．９８２以下の範囲の組成に調整した原料を外るつぼと内るつぼの間に連続的に投入し、結晶組成を精密に制御することによって、複屈折量が目的範囲内にある単結晶を育成した。
一定時間種結晶を定速度で引き上げながら溶融原料を固化させた後、所定の位置まで単結晶を上昇させ、２０時間かけて冷却した。【００２５】
得られた単結晶の［００１］軸方向に対向して、単結晶をプラチナ板で挟み、抵抗加熱炉の中に設置した。これを７５０℃まで昇温し、十分保持した後、プラチナ板を電極として、直流０．５ｍＡ／ｃｍ2の電流密度で電気を流しながら、２０℃／ｈの速度で室温まで徐冷した。【００２６】
得られた単結晶のキュリー温度を、前記した示差熱分析法（ＳＥＩＫＯ製  ＴＧ−ＤＴＡ装置を使用）、測定条件にて求めたところ、６６１．５℃であり、この値を検量線に照らし合わせることにより、酸化リチウムと酸化タンタルとのモル組成比率を求めると、モル組成比率は０．９８０であった。【００２７】
この単結晶を機械的手法で切断し、ｂ軸に垂直な面を有するウェハー（Ｙカットウェハー）とし、研磨剤を用いて物理的な方法でウェハー両面を鏡面研磨し、厚さ０．５ｍｍに仕上げ、本発明に係る試料を得た。
この試料につき、直線透過率および屈折率を測定した。【００２８】
屈折率の測定は、Metricon社のプリズムカプラー式屈折率測定装置を用い、ウェハー両面について波長６３２．８ｎｍにおける屈折率を測定した。
なお、本装置の測定精度は±０．０００１であり、測定分解能は±０．００００８である。
その結果、常光の屈折率ｎoは２．１７７０±０．０００２であった。異常光の屈折率
ｎeはｎoに対し、測定装置の分解能以内、即ち、Δｎ＝｜ｎo-ｎe｜≦０．０００２で一
致し、光学的に等方な材料であることがわかった。
その結果を図２に示す。【００２９】
直線透過率は、島津製作所製分光光度計（ＵＶ−２００Ｓ）を用い、測定波長が２００ｎｍ〜１７００ｎｍの範囲で行なった。直線透過率は、吸収端が２６０ｎｍ程度であり、３００ｎｍ以上の波長領域では、吸収係数が０．５ｃｍ-1であることがわかった。
その結果を図３に示す。【００３０】
前記試料から直径２０ｍｍの円板試料を切りだし、該試料を、前面曲率５０ｍｍ、後面曲率無限大の平凸レンズに加工した。このものの焦点距離を測定したところ、焦点距離は４２ｍｍであった（図４に示す）。
比較のため、光学ガラス材料ＢＫ−７（ショット社 硼珪酸クラウンガラス、ｎ＝１．
５１）から焦点距離が４２ｍｍの平凸レンズを作製したところ、前面曲率は２３ｍｍであった（図５に示す）。
このことから、本光学用材料はガラスに比較して薄型化を図ることができる。【００３１】
（実施例２）
図６に示すような凸レンズ２が本発明の材料からなり、凸レンズ２のみから構成されるリレーレンズ１（各凸レンズ間は空気となる）、凸レンズ２と柱状レンズ４を図７のように配置し、凸レンズ２及び柱状レンズ４部分がガラス（ＢＫ−７、ｎ＝１．５１）からなるロッドレンズリレー３、および凸レンズ２と柱状レンズ４とを図７のように配置し、凸レンズ２及び柱状レンズ４部分が本発明の材料からなるロッドレンズリレー３について、それぞれ光学系のＮＡ、および明るさを比較した。なお、ＮＡとは像が入る有効径（開口径）を示す。また、図中の矢印は物体を示し、レンズの結像作用により像が反転していることを示す。
なお、表１においては、図６に示す凸レンズ２のみから構成されるリレーレンズ１を基準として、ガラス及び本発明材料を用いたロッドレンズリレー３の相対的数値を示す。【００３２】
【表１】
2005049897.tif 000002
【００３３】
表１に示されているように、本発明材料を柱状レンズ４用材料として使用することにより、凸レンズ２のみを用いた通常のリレーレンズ１に比較して光路長Ｌが短縮できることから、ＮＡが増大し、その結果、屈折率に比例して明るくなることが判る。これによりレンズの有効径を小さくでき、例えば、内視鏡においては、内視鏡径を小さくできることから、操作容易で、被験者の負担を軽減できる内視鏡を提供することが可能となる。さらに、同じ光学系を２系統配置させることが容易となるため、ステレオ光学系の構成が可能となり、より詳細な立体画像を観察することが可能となる。
【産業上の利用可能性】
【００３４】
この発明にかかる光学用材料は、レンズという用途に、該レンズは光学電子部品に適用できる。
【図１】
2005049897.tif 000003
【図２】
2005049897.tif 000004
【図３】
2005049897.tif 000005
【図４】
2005049897.tif 000006
【図５】
2005049897.tif 000007
【図６】
2005049897.tif 000008
【図７】
2005049897.tif 000009
【手続補正書】
【提出日】平成17年8月31日(2005.8.31)
【手続補正１】
【補正対象書類名】特許請求の範囲
【補正対象項目名】請求項１
【補正方法】変更
【補正の内容】
【請求項１】タンタル酸リチウムであって、
該タンタル酸リチウムにおける酸化リチウムと酸化タンタルのモル組成比率（Ｌｉ２Ｏ／Ｔａ２Ｏ５）が０．９７５以上０．９８２以下であり、
前記タンタル酸リチウムの複屈折量が−０．０００５以上０．０００５以内であることを特徴とする、レンズ用材料。
【手続補正２】
【補正対象書類名】特許請求の範囲
【補正対象項目名】請求項２
【補正方法】変更
【補正の内容】
【請求項２】請求項１に記載のレンズ用材料で形成されたことを特徴とする、光学電子部品。
【手続補正３】
【補正対象書類名】特許請求の範囲
【補正対象項目名】請求項３
【補正方法】変更
【補正の内容】
【請求項３】請求項１に記載のレンズ用材料で形成された光学電子部品を含むことを特徴とする、光学電子装置。
【手続補正４】
【補正対象書類名】明細書
【補正対象項目名】発明の名称
【補正方法】変更
【補正の内容】
【発明の名称】レンズ用材料、光学電子部品及び光学電子装置
【手続補正５】
【補正対象書類名】明細書
【補正対象項目名】０００１
【補正方法】変更
【補正の内容】
【０００１】
［技術分野］
［０００１］
この発明は、レンズ用材料、光学電子部品及び光学電子装置に関し、特には、複屈折量を減少させたレンズ用材料、光学電子部品及び光学電子装置に関する。
［背景技術］
［０００２］
光学系用の光学材料としては、ガラス、プラスチック、合成石英、フッ化カルシウム等が知られている。
ガラスやプラスチック等は屈折率が小さい。例えば、ガラスを用いたレンズでは屈折率が１．５程度であり（例えば、特許文献１参照。）、同じ焦点距離のレンズを得ようとすると、レンズの曲率半径を小さくしなければならず、これらの材料を使用した場合には、レンズの厚さが厚くなることとなり、小型化及び薄型化することは困難であった。
また、光学用材料としてのガラスにあっては、屈折率が１．７〜２．０となる材料も開発されてはいるが、高屈折率になるほど着色が生じ、可視光領域における短波長領域（青から緑色の波長に相当）での透過率が低下する傾向があるという問題がある。
一方、プラスチックレンズにあっては、安価で複雑な形状を容易に成形することができるが、温度・湿度等の環境変化の影響で体積が大きく変化するため、屈折率が変動しやすく、焦点距離が変動するという問題がある（例えば、非特許文献１参照。）。
［０００３］
上記材料とは別に、波長変換，光回折，位相共役鏡などの光学素子用の光学材料としてのニオブ酸リチウムやタンタル酸リチウムの単結晶が知られている。これらの光学用材料は、屈折率が２．０以上であり、小型化、薄型化の可能性を秘めている。しかし、これらの単結晶は一軸性結晶であり、常光線と異常光線の屈折率が異なるため、複屈折を生ずるという問題があり、その結果、ダブリングが生じ、レンズや光学系として用いることはできなかった。
［０００４］
複屈折を生じるタンタル酸リチウムを用いて、光磁気ディスクやＤＶＤ（Ｄｉｇｉｔａｌ  Ｖｅｒｓａｔｉｌｅ  Ｄｉｓｋ）などの光ピックアップ用レンズが提案されているが（例えば、特許文献２参照。）、単結晶の結晶光学軸に対して光入射軸が（光入射方向）が０°以上（特
【手続補正６】
【補正対象書類名】明細書
【補正対象項目名】０００２
【補正方法】変更
【補正の内容】
【０００２】
に、結晶光学軸が光入射軸にほぼ一致（±１°以内）するか、約４５°（±ｌ°以内の許容））の角度で設定されなければならず、そのため、非常に単分散な波長のみを発生させることができるレーザー光を用い、しかも、レンズの対象軸と結晶の光学軸を精密に一致させる必要があることから、一般的な撮像装置のように、結晶の光学軸に対して自然光（いろいろな波長をもった光の集合体）があらゆる方向（角度）から入射してくる場合には、適用することができなかった。
［０００５］
［特許文献１］特許第２８５９６２１号公報
［特許文献２］特開平１１−３１２３３１号公報
［非特許文献１］図解レンズがわかる本、永田信一著、日本実業出版社、２００３年  １月２０日初版第３刷発行、ｐｐ．５６−５９
［発明の開示］
［発明が解決しようとする課題］
［０００６］
即ち、タンタル酸リチウムは屈折率が２．０以上であり、可視光領域で高い透過率を示す材料ではあるが、複屈折量が０．００６程度あることから、あらゆる方向から入射する光に対しては、像が２重になり、レンズ及び光学系材料としては用いられることがなかった。
［０００７］
それゆえに、この発明の主たる目的は、環境変化の影響を受けず、可視光透過性が高く、複屈折量が±０．０００５の範囲内にある高屈折率レンズ用材料を提供し、これを用いた光学電子部品や、光学電子装置の提供を目的とするものである。
［課題を解決するための手段］
［０００８］
請求項１に係る発明は、タンタル酸リチウムであって、該タンタル酸リチウムにおける酸化リチウムと酸化タンタルのモル組成比率（Ｌｉ２Ｏ／Ｔａ２Ｏ５）が０．９７５以上０．９８２以下であり、前記タンタル酸リチウムの複屈折量が−０．０００５以上０．０００５以内であることを特徴とする、レンズ用材料である。
請求項２に係る発明は、請求項１に記載のレンズ用材料で形成されたことを特徴とする、光学電子部品である。
請求項３に係る発明は、請求項１に記載のレンズ用材料で形成された光学電子部品を含むことを特徴とする、光学電子装置である。
【手続補正７】
【補正対象書類名】明細書
【補正対象項目名】０００５
【補正方法】変更
【補正の内容】
【０００５】
的に照射された場合に色中心により着色が生ずる可能性があるため、これを防ぐ目的で添加することができる。これらの酸化物は、前記光源下において、実質的に吸収を示さないからである。
また、添加量としては、０．５モル％以上であり、１０モル％以下である。０．５モル％以上とするのは、０．５モル％よりも小さい場合、上記材料を添加する効果が十分得られないからであり、１０モル％以下とするのは固溶限界のためである。
［００１９］
レンズ用材料から形成される光学電子部品としては、例えば、光ピックアップ用レンズ、インテグレータレンズ等が挙げられる。
［００２０］
また、光学電子部品から形成される光学電子装置としては、内視鏡、光磁気ディスク、ＤＶＤ、液晶プロジェクタ、レーザープリンタ、ハンディスキャナー、デジタルカメラ等が挙げられる。
［実施例］
［００２１］
以下において、本発明のさらに具体的な実施例につき説明するが、本発明は、これら実施例に限定されるものではない。
［００２２］
（実施例１）
市販の純度９９．９９％のＬｉ２ＣＯ３およびＴａ２Ｏ５原料粉末を、Ｌｉ２ＣＯ３：Ｔａ２Ｏ５のモル比が０．５５：０．４５の割合となるようトータルで６５００ｇ秤量し、テフロン（登録商標）製容器に入れ乾式混合を行なった。混合後、大気中で１３００℃、８時間仮焼し、原料を作製した。この仮焼原料は、軟質ウレタンゴム製のゴム型に充填し、１．９６×１０８Ｐａの静水圧で成形体を作製した。
［００２３］
外形１４０ｍｍ、高さ１００ｍｍ、肉厚２．０ｍｍのＩｒ（イリジウム）製るつぼ、および、外形１００ｍｍ、高さ１１０ｍｍ、肉厚１．０ｍｍのＩｒ製円筒管を用意し、前記るつぼの中心軸に一致するように前記円筒管を挿入した。この組合されたるつぼ（以下、「二重るつぼ」という。）内に前記成形体を充填し、高周波誘導加熱によりるつぼを加熱して、融液を作製した。融液の温度を所定の温度で安定化した後、長手方向が［０１０］軸と平行になるように切り出したタンタル酸リチウム単結晶を種結晶として二重るつぼ法（特開平１３−２８７９９９号公報）により結晶を育成した。
［００２４］
育成結晶は、直胴部直径が５０ｍｍとなるように、単結晶育成開始直後から直径自
【手続補正８】
【補正対象書類名】明細書
【補正対象項目名】０００７
【補正方法】変更
【補正の内容】
【０００７】
その結果を図２に示す。
［００２９］
直線透過率は、島津製作所製分光光度計（ＵＶ−２００Ｓ）を用い、測定波長が２００ｎｍ〜１７００ｎｍの範囲で行なった。直線透過率は、吸収端が２６０ｎｍ程度であり、３００ｎｍ以上の波長領域では、吸収係数が０．５ｃｍ−１であることがわかった。
その結果を図３に示す。
［００３０］
前記試料から直径２０ｍｍの円板試料を切りだし、該試料を、前面曲率５０ｍｍ、後面曲率無限大の平凸レンズに加工した。このものの焦点距離を測定したところ、焦点距離は４２ｍｍであった（図４に示す）。
比較のため、光学ガラス材料ＢＫ−７（ショット社  硼珪酸クラウンガラス、ｎ＝１．５１）から焦点距離が４２ｍｍの平凸レンズを作製したところ、前面曲率は２３ｍｍであった（図５に示す）。
このことから、本レンズ用材料はガラスに比較して薄型化を図ることができる。
［００３１］
（実施例２）
図６に示すような凸レンズ２が本発明の材料からなり、凸レンズ２のみから構成されるリレーレンズ１（各凸レンズ間は空気となる）、凸レンズ２と柱状レンズ４を図７のように配置し、凸レンズ２及び柱状レンズ４部分がガラス（ＢＫ−７、ｎ＝１．５１）からなるロッドレンズリレー３、および凸レンズ２と柱状レンズ４とを図７のように配置し、凸レンズ２及び柱状レンズ４部分が本発明の材料からなるロッドレンズリレー３について、それぞれ光学系のＮＡ、および明るさを比較した。なお、ＮＡとは像が入る有効径（開口径）を示す。また、図中の矢印は物体を示し、レンズの結像作用により像が反転していることを示す。
なお、表１においては、図６に宗す凸レンズ２のみから構成されるリレーレンズ１を基準として、ガラス及び本発明材料を用いたロッドレンズリレー３の相対的数値を示す。
［００３２］
［表１］
2005049897.tif 000010
【手続補正９】
【補正対象書類名】明細書
【補正対象項目名】０００８
【補正方法】変更
【補正の内容】
【０００８】
［００３３］
表１に示されているように、本発明材料を柱状レンズ４用材料として使用することにより、凸レンズ２のみを用いた通常のリレーレンズ１に比較して光路長Ｌが短縮できることから、ＮＡが増大し、その結果、屈折率に比例して明るくなることが判る。これによりレンズの有効径を小さくでき、例えば、内視鏡においては、内視鏡径を小さくできることから、操作容易で、被験者の負担を軽減できる内視鏡を提供することが可能となる。さらに、同じ光学系を２系統配置させることが容易となるため、ステレオ光学系の構成が可能となり、より詳細な立体画像を観察することが可能となる。
［産業上の利用可能性］
［００３４］
この発明にかかるレンズ用材料は、レンズという用途に、該レンズは光学電子部品に適用できる。
【手続補正書】
【提出日】平成18年5月16日(2006.5.16)
【手続補正１】
【補正対象書類名】明細書
【補正対象項目名】００２２
【補正方法】変更
【補正の内容】
【００２２】
（実施例１）
市販の純度９９．９９％のＬｉ2ＣＯ3およびＴａ2Ｏ5原料粉末を、Ｌｉ2ＣＯ3：Ｔａ2Ｏ5のモル比が０．５５：０．４５の割合となるようトータルで６５００ｇ秤量し、テフロン（登録商標）製容器に入れ乾式混合を行なった。混合後、大気中で１３００℃、８時間仮焼し、原料を作製した。この仮焼原料は、軟質ウレタンゴム製のゴム型に充填し、１．９６×１０8Ｐａの静水圧で成形体を作製した。
【国際調査報告】
2005049897.tif 000011
2005049897.tif 000012
2005049897.tif 000013
2005049897.tif 000014